【事件の表示】
　特許第２８３４６５２号「液晶配向剤」の請求項１に係る特許に対する特許異議の申立てについて、次のとおり決定する。
【結　論】
　訂正を認める。
　特許第２８３４６５２号の請求項１に係る特許を維持する。
【理　由】
１．手続の経緯
　本件特許第２８３４６５２号の請求項１に係る発明についての出願は、平成５年１０月２７日に特許出願され、平成１０年１０月２日にその特許の設定登録がなされ、その後、松井光夫から特許異議の申立てがなされ、取消理由通知がなされ、その指定期間内である平成１１年１１月２４日に訂正請求がなされたものである。
　
２．訂正の適否についての判断
2.1　訂正の内容
　特許権者が求めている訂正の内容は、次の（i）及び（ii）のとおりである。
（i）特許請求の範囲の請求項１の記載
「【請求頃１】下記式（１）で示される化合物から選ばれる脂肪族テトラカ
ルボン酸二無水物を必須成分とするポリアミド酸と、下記式（２）で示される化
合物から選ばれる芳香族テトラカルボン酸二無水物及び下記式（３）で示される
化合物を必須成分とするポリアミド酸とを含有することを特徴とする液晶配向剤
。
【化１】
【化２】
【化３】
」
を
「【請求頃１】下記式（１）；
【化１】
で示される化合物から選ばれる脂肪族テトラカルボン酸二無水物を必須成分とするポリアミド酸と、
下記式（２）；
【化２】
で示される化合物から選ばれる芳香族テトラカルボン酸二無水物、下記式（３）；
【化３】
で示される化合物、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミンを必須成分とするポリアミド酸とを含有することを特徴とする液晶配向剤。」
と訂正する。
（ii）明細書の段落【０００５】
「【課題を解決するための手段】
　本発明は、下記式（１）で示される化合物から選ばれる脂肪族テトラカルボン酸二無水物を必須成分とするポリアミド酸と、下記式（２）で示される化合物から選ばれる芳香族テトラカルボン酸二無水物及び下記式（３）で示される化合物を必須成分とするポリアミド酸とを含有することを特徴とする液晶配向剤である。」
を
「【課題を解決するための手段】
　本発明は、下記式（１）で示される化合物から選ばれる脂肪族テトラカルボン酸二無水物を必須成分とするポリアミド酸と、下記式（２）で示される化合物から選ばれる芳香族テトラカルボン酸二無水物、下記式（３）で示される化合物、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミンを必須成分とするポリアミド酸とを含有することを特徴とする液晶配向剤である。」
と訂正する。
　
2.2　訂正の目的の適否、新規事項の有無及び拡張、変更の存否
　上記訂正は、訂正前の請求項１における「式（２）で示される化合物から選ばれる芳香族テトラカルボン酸二無水物及び式（３）で示される化合物を必須成分とするポリアミド酸」を、「式（２）で示される化合物から選ばれる芳香族テトラカルボン酸二無水物、式（３）で示される化合物、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミンを必須成分とするポリアミド酸」とさらに限定するとともに、この請求項１の訂正に伴って、特許請求の範囲との整合を図るために、発明の詳細な説明の記載を訂正するものであり、特許請求の範囲の減縮に該当する。
　そして、上記訂正は、願書に添付した明細書又は図面に記載した事項の範囲内のものであって、実質的に特許請求の範囲を拡張又は変更するものではない。
　
2.3　独立特許要件の判断
　本件訂正明細書の請求項１に係る発明（以下「本件訂正発明」という。）は、その特許請求の範囲の請求項１（前記2.1（i）参照）に記載された事項により特定されるとおりのものである。
　一方、取消理由で引用した刊行物１（特開平５−２１６０４４号公報。以下「引用例」という。）には、
「 加熱処理後に一般式（１）で表される構造となるポリアミド酸及び／又は部分イミド化ポリアミド酸１重量部と、加熱処理後に一般式（２）で表される構造となるシリコーンポリアミド酸及び／又は部分イミド化シリコーンポリアミド酸0.001〜0.25重量部と、溶剤とからなることを特徴とする液晶表示素子用配向剤。
【化１】
【化２】
」（特許請求の範囲の請求項１）、
「ポリアミド化合物（１）は、脂環構造をもつテトラカルボン酸二無水物とジアミン化合物とを極性有機溶媒中で反応させることにより得ることができる。この際のテトラカルボン酸二無水物として好ましいものを挙げると、５−（２，５−ジオキソテトラヒドロ−３−フラニル）−３−メチル−３−シクロヘキセン−１，２−ジカルボン酸無水物、シス，シス，シス，シス−１，２，３，４−シクロペンタンテトラカルボン酸二無水物、２，３，５−トリカルボキシシクロペンチル酢酸二無水物、ビシクロ［２，２，２］オクト−７−エン−２，３，５，６−テトラカルボン酸二無水物、シクロブタンテトラカルボン酸二無水物等があるが、特にこれらに限定されるものではない。また、ジアミン化合物として好ましいものを挙げると、４，４’−ジアミノジフェニルメタン、４，４’−ビス（４−アミノフェノキシ）ベンゼン、２，２−ビス［４−（４−アミノフェノキシ）フェニル］プロパン、２，２−ビス［４−（４−アミノフェノキシ）フェニル］ヘキサフルオロプロパン、４，４’−ジアミノジフェニルスルホン、１，４−ジアミノシクロヘキサン、４，４’−ジアミノジシクロヘキシルメタン、１，３−ビス（アミノメチル）シクロヘキサン、ヘキサメチレンジアミン等があるが、特にこれらに限定されるものではない。また、この際の溶媒として好ましいものを挙げると、Ｎ，Ｎ−ジメチルホルムアミド、Ｎ，Ｎ−ジメチルアセトアミド、Ｎ，Ｎ−ジメチルアクリルアミド、Ｎ−メチル−２−ピロリドン、ジメチルスルホキシド、クレゾール等があるが、特にこれらに限定されるものではない。」（第３頁段落【００1５】）及び
「シリコーンポリアミド化合物（２）は、テトラカルボン酸二無水物と一般式（３）で示すようなビス（アミノプロピル）シロキサン化合物とを極性有機溶媒中で反応させることにより得ることができる。
【化３】
　この際のテトラカルボン酸二無水物として好ましいものを挙げると、５−（２，５−ジオキソテトラヒドロ−３−フラニル）−３−メチル−３−シクロヘキセン−１，２−ジカルボン酸無水物、シス，シス，シス，シス−１，２，３，４−シクロペンタンテトラカルボン酸二無水物、２，３，５−トリカルボキシシクロペンチル酢酸二無水物、ビシクロ［２，２，２］オクト−７−エン−２，３，５，６−テトラカルボン酸二無水物、シクロブタンテトラカルボン酸二無水物、３，３’，４，４’−ベンゾフェノンテトラカルボン酸二無水物、４，４’−オキシジフタル酸二無水物、ピロメリット酸二無水物、３，３’，４，４’−ビフェニルテトラカルボン酸二無水物、２，２−ビス（３，４−ジカルボキシフェニル）ヘキサフルオロプロパン二無水物、３，３’，４，４’−ジフェニルスルホンテトラカルボン酸二無水物等があるが、特にこれらに限定されるものではない。また、この際の溶媒として好ましいものを挙げると、Ｎ，Ｎ−ジメチルホルムアミド、Ｎ，Ｎ−ジメチルアセトアミド、Ｎ，Ｎ−ジメチルアクリルアミド、Ｎ−メチル−２−ピロリドン、ジメチルスルホキシド、クレゾール等があるが、特にこれらに限定されるものではない。」（第３〜４頁段落【００１６】〜【００１８】）
と記載されている。
　しかしながら、引用例には、本件訂正発明の構成要件である
「下記式（２）；
【化２】
で示される化合物から選ばれる芳香族テトラカルボン酸二無水物、下記式（３）；
【化３】
で示される化合物、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミンを必須成分とするポリアミド酸を含有する」
点について、記載されていないし、示唆されてもいない。
　そして、本件訂正発明は、上記構成要件を具備することにより、「安定した液晶配向性、プレチルト角を示し、かつ良好な電気光学特性を示す液晶配向膜を与える」という特有の作用効果を奏するものである。
　したがって、本件訂正発明は、引用例に記載された発明であるとも、引用例に記載された発明に基づいて当業者が容易に発明をすることができたものであるともすることはできない。
　よって、本件訂正発明は、特許出願の際、独立して特許を受けることができるものである。
　
2.4　この項のむすび
　以上のとおりであるから、上記訂正は特許法等の一部を改正する法律（平成６年法律第１１６号）附則第６条第１項の規定によりなお従前の例によるとされる、改正前の特許法第１２６条第１項ただし書、第２項及び第３項の規定に適合するので、当該訂正を認める。
　
３．特許異議申立てについての判断
3.1　申立ての理由の概要
　特許異議申立人松井光夫は、甲第１号証（特開平５−２１６０４４号公報）を提示し、本件の訂正前の請求項１に係る発明は、甲第１号証に記載された発明と同一であるか又は甲第１号証に記載された発明に基づいて当業者が容易に発明をすることができたものであるから、請求項１に係る発明の特許は取り消されるべき旨主張している。
　
3.2　当審の判断
　前記甲第１号証は取消理由で引用した刊行物１と同じものである。本件訂正発明が、前記刊行物１に記載された発明であるとも、前記刊行物１に記載された発明に基づいて当業者が容易に発明をすることができたものであるともいうことはできないことは、前記2.3で述べたとおりである。
　
４．むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年３月３１日（２０００．３．３１）
【訂正の要旨】
　訂正の要旨
▲１▼訂正事項ａ
（ｉ）平成１０年７月２４日の本請求人提出に係る手続補正書により補正された特許請求の範囲の請求項１の記載
「【請求項１】下記式（１）で示される化合物から選ばれる脂肪族テトラカルボン酸二無水物を必須成分とするポリアミド酸と、下記式（２）で示される化合物から選ばれる芳香族テトラカルボン酸二無水物及び下記式（３）で示される化合物を必須成分とするポリアミド酸とを含有することを特徴とする液晶配向剤。
　【化１】
　【化２】
　【化３】
（ここで、Ｒ１，Ｒ２は２価の有機基であり、ｎは１以上の整数である）」を
「【請求項１】　下記式（１）
；
　【化１】
で示される化合物から選ばれる脂肪族テトラカルボン酸二無水物を必須成分とするポリアミド酸と、
　下記式（２）
；
　【化２】
　
で示される化合物から選ばれる芳香族テトラカルボン酸二無水物
、
；
　【化３】
（ここで、Ｒ１，Ｒ２は２価の有機基であり、ｎは１以上の整数である）
で示される化合物
、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミン
　と訂正する。
（ｉｉ）また、特許請求の範囲の記載と発明の詳細な説明の記載との整合性を図るため、平成１０年７月２４日の本請求人提出に係る手続補正書により補正された明細書の段落【０００５】
「　　【課題を解決するための手段〕
　本発明は、下記式（１）で示される化合物から選ばれる脂肪族テトラカルボン酸二無水物を必須成分とするポリアミド酸と、下記式（２）で示される化合物から選ばれる芳香族テトラカルボン酸二無水物及び下記式（３）で示される化合物を必須成分とするポリアミド酸とを含有することを特徴とする液晶配向剤である。」
　を
「　　【課題を解決するための手段】
　本発明は、下記式（１）で示される化合物から選ばれる脂肪族テトラカルボン酸二無水物を必須成分とするポリアミド酸と、下記式（２）で示される化合物から選ばれる芳香族テトラカルボン酸二無水物
、
、及び下記ジアミンよりなる群（４）；パラフェニレンジァミン、メタフェニレンジアミン、４，４’−ジアミノジフェニルメタン、３，３’−ジアミノジフェニルメタン、４，４’−ジアミノ，ジフェニルエーテル、４，４’一ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミン
　と訂正する。
（５４）【発明の名称】
液晶配向剤
（５７）【特許請求の範囲】
　【請求項１】下記式（１）
；
　【化１】
で示される化合物から選ばれる脂肪族テトラカルボン酸二無水物を必須成分とするポリアミド酸と、
　下記式（２）
；
　【化２】
で示される化合物から選ばれる芳香族テトラカルボン酸二無水物
、
；
　【化３】
（ここで、Ｒ１Ｒ２は２価の有機基であり、ｎは１以上の整数である）
で示される化合物
、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４−ジアミノベンゾフェノン、２，４−ジアミノトルエン、４，４’−ジアミノジシクロヘキシルメタン及び１，４−ジアミノシクロヘキサンから選ばれる少なくとも１種のジアミン
【発明の詳細な説明】
　　　【０００１】
　　【産業上の利用分野】
　本発明は液晶配向剤に関わる。さらに詳しくは、ＴＮ方式、ＳＴＮ方式、あるいは強誘電液晶方式の液晶表示素子の液晶配向膜を与えるために好適に使用し得る液晶配向剤に関する。
　　　【０００２】
　　【従来の技術】従来、液晶ディスプレイの配向膜としてポリビニルアルコールやポリアミド樹脂、ポリアミドイミド樹脂、ポリイミド樹脂の様な有機高分子膜を使用する方法が知られている。これらの中で特にポリイミド樹脂は各種の液晶を配向させる働きを有し、かつ耐熱性等にも優れていることから液晶配向膜として広く用いられている。
　　　【０００３】
　しかし、近年の液晶ディスプレイの特性向上に伴い、配向膜材料に対しても従来にもまして優れた特性が要求されるようになってきた。具体的には、液晶配向膜の機能の面においては、種々の条件下で優れた液晶配向性、及び安定したプレチルト角を示し、かつ良好な電気光学特性を有するといったことであり、また、プロセス上では均一な塗膜形成性、耐ラビング性等が挙げられる。従来のポリイミド系液晶配向材としては、芳香族ポリアミド酸、脂環式ポリアミド酸、脂環式可溶性ポリイミド等があるが、これらのうち、芳香族ポリアミド酸系配向剤は一般に液晶表示素子としての電気特性が悪く、又、脂環式ポリアミド酸系配向剤は液晶の配向性に劣り、ある程度良好な液晶配向性や安定したプレチルト角を得るためには高い焼成温度が必要である。さらに、脂環式可溶性ポリイミド系材料は基板に対する密着性が劣るためラビングによる塗膜の剥がれが起きやすいといった問題がある。以上のように、現在使用されているポリイミド系液晶配向剤は、種々の要求に十分こたえているとはいえず、より優れた液晶配向膜材料が求められている。
　　　【０００４】
　　【発明が解決しようとする課題】
　本発明は従来の液晶配向膜材料に比べ、液晶表示素子組立のプロセス条件や使用環境によらず安定した液晶配向性、プレチルト角を示し、かつ良好な電気光学特性を示す液晶配向膜を与える液晶配向剤を提供するものである。
　　　【０００５】
　　【課題を解決するための手段】
　本発明は、下記式（１）で示される化合物から選ばれる脂肪族テトラカルボン酸二無水物を必須成分とするポリアミド酸と、下記式（２）で示される化合物から選ばれる芳香族テトラカルボン酸二無水物
、
、及び下記ジアミンよりなる群（４）；パラフェニレンジアミン、メタフェニレンジアミン、４，４’−ジアミノジフェニルメタン、３，３’−ジアミノジフェニルメタン、４，４’−ジアミノジフェニルエーテル、４，４’一ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４’−ジアミノビフェニル、３，３’−ジアミノベンゾフェノン、３，４’−ジアミノベンゾフェノン、４，４’−ジアミノベンゾフェノン、２，４−ジアミノトルエン、４，４’−ジアミノジシクロヘキシルメタン及び１，４−ジアミノシクロヘキサンから選ばれる少なくとも１種のジアミン
　　　【０００６】
　本発明において使用される脂肪族テトラカルボン酸二無水物を必須成分とするポリアミド酸においては、脂肪族テトラカルボン酸二無水物として以下に示す化合物を使用した場合に液晶配向膜として特に優れた特性を示す。これらの脂肪族テトラカルボン酸二無水物は単独、あるいは２種以上併用して使用することができる。
　　　【０００７】
　【化４】
　　　【０００８】
　又、脂肪族テトラカルボン酸二無水物を必須成分とするポリアミド酸では上で示した様な脂肪族テトラカルボン酸二無水物を必須成分とするが、液晶配向膜としての特性を損なわない範囲において芳香族テトラカルボン酸二無水物も併用することができる。その際、芳香族テトラカルボン酸二無水物は全テトラカルボン酸二無水物の内、５０モル％以下であることが好ましい。
　　　【０００９】
　一方、芳香族テトラカルボン酸二無水物を必須成分とするポリアミド酸においては、芳香族テトラカルボン酸二無水物として以下に示す化合物を使用した場合に液晶配向膜として特に優れた特性を示す。これらの芳香族テトラカルボン酸二無水物は単独、あるいは２種以上併用して使用することができる。
　　　【００１０】
　【化５】
　　　【００１１】
　又、芳香族テトラカルボン酸二無水物を必須成分とするポリアミド酸では上で示した様な芳香族テトラカルボン酸二無水物を必須成分とするが、液晶配向膜としての特性を損なわない範囲において脂肪族テトラカルボン酸二無水物も併用することができる。その際、脂肪族テトラカルボン酸二無水物は全テトラカルボン酸二無水物の内、５０モル％以下であることが好ましい。
　　　【００１２】
　さらに、芳香族テトラカルボン酸二無水物を必須成分とするポリアミド酸において、アミン成分として下記の化合物を含む場合に液晶配向膜として特に優れた特性を示す。
　　　【００１３】
　【化６】
（ここで、Ｒ１，Ｒ２は２価の有機基であり、ｎは１以上の整数である）
　　　【００１４】
　脂肪族テトラカルボン酸二無水物を必須成分とするポリアミド酸と、芳香族テトラカルボン酸二無水物を必須成分とするポリアミド酸構成原料におけるアミン成分としては、例えば、パラフェニレンジアミン、メタフェニレンジアミン、４，４’−ジアミノジフェニルメタン、３，３−ジアミノジフェニルメタン、４，４−ジアミノジフェニルエーテル、４，４’−ジアミノジフェニルスルホン、４，４’−ジアミノジフェニルスルフィド、２，２−ビス（４−（４−アミノフェノキシ）フェニル）プロパン、２，２−ビス（４−（４−アミノフェノキシ）フェニル）ヘキサフルオロプロパン、４，４’−ジアミノベンゾアニリド、ビス（４−（４−アミノフェノキシ）フェニル）ヘキサフルオロプロパン、３，３’−ジメトキシ−４，４−ジアミノビフェニル、３，３’−ジアミノベンゾフェノン、３，４−ジアミノベンゾフェノン、４，４−ジアミノベンゾフェノン、２，４−ジアミノトルエンなどの芳香族化合物、または４，４−ジアミノジシクロヘキシルメタン、１，４−ジアミノシクロヘキサンなどの脂肪族化合物が挙げられ、これらは１種または２種以上併用して使用することができる。
　　　【００１５】
　本発明において使用される脂肪族テトラカルボン酸二無水物を必須成分とするポリアミド酸と、芳香族テトラカルボン酸二無水物を必須成分とするポリアミド酸の合成方法についても何ら限定されるものではない。一般的な合成方法としては、反応溶媒として、Ｎ−メチル−２−ピロリドン（ＮＭＰ）、Ｎ，Ｎ−ジメチルホルムアミド（ＤＭＦ）、Ｎ，Ｎ一ジアミノアセトアミド（ＤＭＡｃ）、ジメチルスルホキシド（ＤＭＳＯ）、γ−ブチロラクトン（ＧＢＬ）、ジグライム、テトラグライム、エチルカルビトール、フェノキシエタノール、ブチルセロソルブ、エチルセロソルブ、ｍ−クレゾール、キシレン、トルエン等を単独、あるいは２種以上の混合系で使用し、ジアミン化合物とテトラカルボン酸二無水物を０℃から１００℃の温度で反応する。反応溶液の濃度は１から４０％の間にするのが好ましい。
　　　【００１６】
　液晶配向剤を調製するにあたっては、上述の様な方法により得られた脂肪族テトラカルボン酸二無水物を必須成分とするポリアミド酸と、芳香族テトラカルボン酸二無水物を必須成分とするポリアミド酸を液晶配向膜としての要求特性に応じて所定の割合で混合するが、その際、液晶配向特性、電気光学特性の観点から、脂肪族テトラカルボン酸二無水物を必須成分とするポリアミド酸が、全ポリアミド酸のうち１〜９９．５重量％となるようにすることが好ましい。又、その際、塗膜の均一性等を得るためにさらに溶媒を添加することができる。
　　　【００１７】
　本発明の液晶配向剤を用いて得られる液晶配向膜は、例えば次の様な方法によって形成することができる。
　　　【００１８】
　まず透明導電膜が設けられた基板の透明導電膜側に本発明の液晶配向剤をロールコーター法、スピンナー法、印刷法等の方法で塗布し、１００℃から３００℃の温度で焼成し塗膜を形成させる。その後、ラビング処理を行なうことにより液晶配向膜となる。
　　　【００１９】
　本発明の液晶配向剤を用いることにより、液晶表示素子製造プロセス上においては、塗膜の均一性が良好で、かつ基板に対する密着性が優れていることから、ラビング等の工程でも▲剥▼がれ等のトラブルが全くない。また、液晶表示素子の特性面では、液晶の配向性やプレチルト角の安定性が芳香族テトラカルボン酸を必須成分とするポリアミド酸が有する良好な特性を反映し、素子の電気光学特性においては脂肪族テトラカルボン酸を必須成分とするポリアミド酸が有する良好な特性を反映することから、本発明の液晶配向剤は、従来にない優れた液晶配向膜を提供するものである。
　　　【００２０】
　　【実施例】
　以下に本発明の実施例を詳細に説明するが、本発明はこれらの実施例によって何ら限定されるものではない。
　　　【００２１】
　合成例１
　温度計、攪拌機、原料仕込口および窒素ガス導入口を備えた３００ｍｌ四つ口セパラブルフラスコに４，４−ジアミノジフェニルメタン１９．８３ｇ、脱水ＮＭＰ１５０ｇを入れ、乾燥窒素気流下攪拌した。反応系の温度を２０℃に保ちながら、ブタンテトラカルボン酸二無水物１９．８１ｇを添加し５時間攪拌反応し淡黄色の粘ちょうな溶液を得た。
　　　【００２２】
　合成例２
　合成例１と同様な装置、反応方法により原料として４，４−ジアミノジフェニルメタン１９．８３９、５−（２，５−ジオキソテトラヒドロ−３−フラニル）−３−メチル−３−シクロヘキセン−１，２−ジカルボン酸二無水物２６．４２ｇを使用し淡黄色の粘ちょうな溶液を得た。
　　　【００２３】
　合成例３
　合成例１と同様な装置、反応方法により原料としてＰ−フェニレンジアミン１０．８１ｇ、ブタンテトラカルボン酸二無水物１９．８１ｇを使用し淡黄色の粘ちょうな溶液を得た。
　　　【００２４】
　合成例４
　合成例１と同様な装置、反応方法により原料としてＰ−フェニレンジアミン１０．８１ｇ、５−（２，５−ジオキソテトラヒドロ−３−フラニル）−３−メチル−３−シクロヘキセン−１，２−ジカルボン酸二無水物２６．４２ｇを使用し淡黄色の粘ちょうな溶液を得た。
　　　【００２５】
　合成例５
　温度計、攪拌機、原料仕込口および窒素ガス導入口を備えた５００ｍｌ四つ口セパラブルフラスコにピロメリット酸二無水物２１．８１ｇ、脱水ＮＭＰ２５０ｇを入れ、乾燥窒素気流下攪拌した。反応系の温度を２０℃に保ちながら、ビスアミノプロピルテトラメチルジシロキサン９．９４ｇを添加し、その後さらに２，２−ビス（４−（４−アミノフェノキシ）フェニル）プロパン２４．６３ｇを加えて５時間攪拌反応し淡黄色の粘ちょうな溶液を得た。
　　　【００２６】
　合成例６
　合成例５と同様な装置、反応方法により原料としてピロメリット酸二無水物２１．８１ｇ、ビスアミノプロピルテトラメチルジシロキサン９．９４ｇ、４，４’−ジアミノジフェニルエーテル１２．０１ｇを使用し淡黄色の粘ちょうな溶液を得た。
　　　【００２７】
　実施例１
　合成例１で得られた脂肪族テトラカルボン酸を必須成分とするポリアミド酸と合成例５で得られた芳香族テトラカルボン酸を必須成分とするポリアミド酸を樹脂分の重量比で７０対３０の割合になるように混合し、さらに、全樹脂分濃度が６％になるようにＮＭＰを添加した後、ポアサイズ０．５ミクロンのメンブランフィルターで濾過して液晶配向剤とした。この液晶配向剤を透明電極付きガラス基板の透明電極面にスピンナーにより塗布し、２００℃で１時間焼成し、約６００オングストロームの塗膜を形成させた。引き続き、塗膜面をラビングマシーンによりラビングし、２枚の基板を５μｍのギャップで張り合わせ、液晶（メルク社製、ＺＬＩ−５０８１）を注入してＴＮ液晶セルを作成した。液晶の配向性を顕微鏡により評価したところ全面にわたり均一であり、１２０℃で５００時間処理した後も全く液晶の配向は乱れていなかった。セルの電気特性として電圧保持率を評価したところ９８．５％であり、１２０℃で５００時間処理した後でも９７．６％であった。さらに、アンチパラレルセルによるプレチルト角の評価では４．２度、１２０℃で５０時間処理した後では５．１度であった。
　　　【００２８】
　実施例２−５
　合成例１から４で得られた脂肪族テトラカルボン酸を必須成分とするポリアミド酸と、合成例５、６で得られた芳香族族テトラカルボン酸を必須成分とするポリアミド酸とを用いて、実施例１と同様に液晶セルを作成し評価を行なった。その結果を表１に示す。
　　　【００２９】
　【表１】
表中の混合比は各アミド酸樹脂の重量比、
また配向性、電圧保持率の項目の熱処理後は１２０℃５００時間処理後である。
　　　【００３０】
　比較例１
　合成例２で得た脂肪族テトラカルボン酸を必須成分とするポリアミド酸のみを用いて実施例１と同様に液晶セルを作成したところ、液晶の配向均一性が悪く、偏光板でセルを挟んでみたところ、明暗のコントラストにムラが生じていた。
　　　【００３１】
　比較例２
　合成例５で得た芳香族テトラカルボン酸を必須成分とするポリアミド酸のみを用いて実施例１と同様に液晶セルを作成したところ、液晶の配向性は全面にわたり均一であり、１２０℃で５００時間処理した後も全く液晶の配向は乱れていなかった。しかし、電圧保持率を評価したところ熱処理前は９８．６％と高い値を示したが、１２０℃で５時間処理した後は９４．５％に低下していた。
　　【発明の効果】
　本発明の液晶配向剤は、液晶配向膜として優れた特性を有していることから、種々の液晶表示素子に好適に用いられる。